(57)【要約】【課題】触媒を担持した際に、排ガスの高流量時における浄化性能が向上するとともに、耐摩耗性が維持されたハニカム構造体を提供する。【解決手段】第一端面から第二端面まで延びる流体の流路となる複数のセル２を区画するように配設された多孔質の隔壁、及び隔壁を囲繞するように配設された外周壁を有する、柱状のハニカム構造部を備え、隔壁は、セル２内に延びるように突出し、且つ、セル２の延びる方向に連続して設けられた、突起部２１を有し、セル２の延びる方向に直交する断面において、セル２の形状が多角形であり、複数のセル２は、一辺あたりに設けられている突起部２１の個数が異なる二辺が交わるように構成された部位を少なくとも１箇所有する、特定セル２ａを複数個含み、セル２の延びる方向に直交する断面において、特定セル２ａにおける突起部２１を含むセル形状の配置方向が、一の特定セル２ａと、一の特定セル２ａ以外の他の特定セル２ａとで異なる、ハニカム構造体。【選択図】図３
2018167217.tif 000002
【特許請求の範囲】
【請求項１】
第一端面から第二端面まで延びる流体の流路となる複数のセルを区画するように配設された多孔質の隔壁、及び前記隔壁を囲繞するように配設された外周壁を有する、柱状のハニカム構造部を備え、
前記隔壁は、前記セル内に延びるように突出し、且つ、前記セルの延びる方向に連続して設けられた、突起部を有し、
前記セルの延びる方向に直交する断面において、前記セルの形状が多角形であり、
複数の前記セルは、一辺あたりに設けられている前記突起部の個数が異なる二辺が交わるように構成された部位を少なくとも１箇所有する、特定セルを複数個含み、
前記セルの延びる方向に直交する断面において、前記特定セルにおける前記突起部を含むセル形状の配置方向が、一の前記特定セルと、一の前記特定セル以外の他の前記特定セルとで異なる、ハニカム構造体。
【請求項２】
前記特定セルにおいて、一辺あたりに設けられている前記突起部の個数が３個以下である、請求項１に記載のハニカム構造体。
【請求項３】
前記セルの延びる方向に直交する断面において、複数個の前記特定セルが一の方向に配列し、当該一の方向において、前記突起部を含むセル形状の配置方向のバリエーションが、規則性を有する、請求項１又は２に記載のハニカム構造体。
【請求項４】
前記セルの延びる方向に直交する断面において、複数個の前記特定セルが一の方向に配列し、当該一の方向において、前記突起部を含むセル形状の配置方向のバリエーションが、不規則である、請求項１又は２に記載のハニカム構造体。
【発明の詳細な説明】
【技術分野】
【０００１】
本発明は、ハニカム構造体に関する。更に詳しくは、排ガスの高流量時における浄化性能が向上されるとともに、耐摩耗性が維持されたハニカム構造体に関する。
【背景技術】
【０００２】
近年では、社会全体で環境問題に対する意識が高まっており、燃料を燃焼して動力を生成する技術分野では、燃料の燃焼時に発生する排ガスから、窒素酸化物等の有害成分を除去する様々な技術が開発されている。そして、有害成分を除去する様々な技術としては、例えば、自動車のエンジンから排出される排ガスから、窒素酸化物等の有害成分を除去する様々な技術が開発されている。こうした排ガス中の有害成分の除去の際には、触媒を用いて有害成分に化学反応を起こさせて比較的無害な別の成分に変化させるのが一般的である。そして、排ガス浄化用の触媒を担持するための触媒担体として、ハニカム構造体が用いられている。
【０００３】
従来、このようなハニカム構造体として、流体の流路となる複数のセルを区画する多孔質の隔壁を有するハニカム構造部を備えたものが提案されている。このようなハニカム構造体として、隔壁の幾何学的表面積を増大させることを目的として、隔壁より内方に突出するフィン（ｆｉｎ）を設けたハニカム構造体が提案されている（例えば、特許文献１参照）。
【先行技術文献】
【特許文献】
【０００４】
【特許文献１】特開昭６２−２６６２９８号公報
【発明の概要】
【発明が解決しようとする課題】
【０００５】
特許文献１のようなハニカム構造体は、隔壁に設けられたフィンにより、隔壁の幾何学的表面積を増大させることができる。しかし、隣り合う２つのフィンの間において、排ガスの流れの淀みが生じ易く、特に高流量時（具体的には、空間速度８３００／時間以上程度）において、触媒との接触性が悪化する要因となっていた。特に、特許文献１のようなハニカム構造体においては、セルを構成する各辺に対して、同数のフィンを配設することが良いとされおり、排ガスの流れの淀みが極めて生じ易く、高流量時における浄化性能の悪化を抑制することができないという問題があった。
【０００６】
本発明は、このような従来技術の有する問題点に鑑みてなされたものである。本発明によれば、触媒を担持した際に、排ガスの高流量時における浄化性能が向上するとともに、耐摩耗性が維持されたハニカム構造体が提供される。
【課題を解決するための手段】
【０００７】
本発明によれば、以下に示す、ハニカム構造体が提供される。
【０００８】
［１］  第一端面から第二端面まで延びる流体の流路となる複数のセルを区画するように配設された多孔質の隔壁、及び前記隔壁を囲繞するように配設された外周壁を有する、柱状のハニカム構造部を備え、
前記隔壁は、前記セル内に延びるように突出し、且つ、前記セルの延びる方向に連続して設けられた、突起部を有し、
前記セルの延びる方向に直交する断面において、前記セルの形状が多角形であり、
複数の前記セルは、一辺あたりに設けられている前記突起部の個数が異なる二辺が交わるように構成された部位を少なくとも１箇所有する、特定セルを複数個含み、
前記セルの延びる方向に直交する断面において、前記特定セルにおける前記突起部を含むセル形状の配置方向が、一の前記特定セルと、一の前記特定セル以外の他の前記特定セルとで異なる、ハニカム構造体。
【０００９】
［２］  前記特定セルにおいて、一辺あたりに設けられている前記突起部の個数が３個以下である、前記［１］に記載のハニカム構造体。
【００１０】
［３］  前記セルの延びる方向に直交する断面において、複数個の前記特定セルが一の方向に配列し、当該一の方向において、前記突起部を含むセル形状の配置方向のバリエーションが、規則性を有する、前記［１］又は［２］に記載のハニカム構造体。
【００１１】
［４］  前記セルの延びる方向に直交する断面において、複数個の前記特定セルが一の方向に配列し、当該一の方向において、前記突起部を含むセル形状の配置方向のバリエーションが、不規則である、前記［１］又は［２］に記載のハニカム構造体。
【発明の効果】
【００１２】
本発明のハニカム構造体は、セル内に突出するように設けられた突起部を有するものであるため、隔壁の幾何学的表面積を増大させることができる。特に、本発明のハニカム構造体は、排ガスの高流量時においても排ガスの流れに淀みが生じ難く、触媒担体として利用した際に、浄化性能の向上を図ることができるものである。そして、本発明のハニカム構造体は、耐摩耗性が維持されたものである。
【図面の簡単な説明】
【００１３】
【図１】本発明のハニカム構造体の一実施形態を模式的に示す斜視図である。
【図２】本発明のハニカム構造体の一実施形態の流入端面を模式的に示す平面図である。
【図３】図２に示す流入端面の一部を拡大して模式的に示す平面図である。
【図４】図２に示す流入端面の一部（領域Ｐ）を拡大して模式的に示す平面図である。
【図５】本発明のハニカム構造体の他の実施形態における流入端面の一部を拡大して模式的に示す平面図である。
【図６】本発明のハニカム構造体の更に他の実施形態における流入端面の一部を拡大して模式的に示す平面図である。
【図７】従来のハニカム構造体における流入端面の一部を拡大して模式的に示す平面図である。
【発明を実施するための形態】
【００１４】
以下、本発明の実施の形態について、図面を参照しながら具体的に説明する。本発明は以下の実施の形態に限定されるものではない。本発明の趣旨を逸脱しない範囲で、当業者の通常の知識に基づいて、以下の実施の形態に対し適宜変更、改良等が加えられたものも本発明の範囲に入ることが理解されるべきである。
【００１５】
（１）ハニカム構造体：
本発明のハニカム構造体の一実施形態は、図１〜図３に示すハニカム構造体１００である。ハニカム構造体１００は、柱状のハニカム構造部１０を備えている。ハニカム構造部１０は、第一端面１１から第二端面１２まで延びる流体の流路となる複数のセル２を区画するように配設された多孔質の隔壁１、及びこの隔壁１を囲繞するように配設された外周壁２０を有している。隔壁１は、セル２内に延びるように突出し、且つ、セル２の延びる方向に連続して設けられた、突起部２１を有している。セル２の延びる方向に直交する断面において、セル２の形状は多角形である。そして、複数のセル２は、一辺あたりに設けられている突起部２１の個数が異なる二辺が交わるように構成された部位を少なくとも１箇所有する、特定セル２ａを複数個含んでいる。更に、セル２の延びる方向に直交する断面において、特定セル２ａにおける突起部２１を含むセル形状の配置方向は、一の特定セル２ａと、一の特定セル２ａ以外の他の特定セル２ａとで異なっている。
【００１６】
このハニカム構造体１００は、セル２内に突出するように設けられた突起部２１を有するものであるため、隔壁１の幾何学的表面積を増大させることができる。
【００１７】
特に、ハニカム構造体１００は、排ガスの高流量時においても排ガスの流れに淀みが生じ難く、触媒担体として利用した際に、浄化性能の向上を図ることができる。即ち、従来、フィンを設けたハニカム構造体は、隣り合う２つの突起部２１の間（図７中、ドットで示す領域のような角部分）において、排ガスの流れの淀みが生じ易く、特に高流量時（具体的には、空間速度８３００／時間以上程度）において、触媒との接触性が悪化する要因となっていた。この点、ハニカム構造体１００は、突起部２１が上記所定の条件を満たすように設けられているため、上述の通り、排ガスの高流量時においても排ガスの流れに淀みが生じ難くなる。その結果、ハニカム構造体１００は、浄化性能の向上を図ることができる。
【００１８】
そして、ハニカム構造体１００は、複数の特定セルにおいて、セル形状の配置方向が、一の特定セル２ａと、一の特定セル２ａ以外の他の特定セル２ａとで異なっている。そのため、ハニカム構造体１００は、従来のフィンを設けたハニカム構造体に比べて耐摩耗性が低下することが回避される（耐摩耗性が維持される）。
【００１９】
（１−１）隔壁：
ハニカム構造体１００は、上記の通り隔壁１が突起部２１を有している。そのため、ハニカム構造体１００に触媒を担持させると、ハニカム構造体１００は、突起部２１が設けられている分だけ、突起部２１が設けられていないハニカム構造体に比べて触媒の担持面積が増える。その結果、触媒と排ガスとの接触性が高まり、排ガスの浄化性能が向上することになる。
【００２０】
突起部２１は、セルの延びる方向に直交する断面における形状について特に制限はない。例えば、三角形、四角形などの多角形状、半円形状などとすることができる。これらの中でも、三角形状であることが好ましい。三角形状であると、触媒担持面積を確保しつつ（他の形状の場合と同程度としつつ）他の形状に比べて圧力損失の増加を抑制することができる。
【００２１】
突起部２１が、セルの延びる方向に直交する断面において三角形である場合（図３参照）、突起部の角度は、４０〜７０°であることが好ましく、４５〜６５°であることが更に好ましい。突起部の角度が上記範囲内であると、触媒コート時に触媒が突起部の根元に厚く溜まりにくく触媒コート後の表面積を広くすることができ、排ガスの浄化性能が向上する。上記角度が上記下限値未満であると、突起部の高さを同じにしようとする場合、突起部の容積が増えることになる。そのため、ハニカム構造体の圧力損失が増大するおそれがある。上記角度が上記上限値超であると、触媒コート時に触媒が突起部の根元に多く溜まるおそれがある。つまり、突起部の根元に触媒の厚い層が形成される傾向がある。そのため、この触媒層の下層部（隔壁に近い部分）の触媒は有効に使われないおそれがある。なお、突起部の角度は、隔壁の表面と突起部の側面とのなす角度のうち鋭角の方の角度をいう。また、突起部の根元が面取りされた形状である場合には、底辺Ｈ（図３参照）の延長線と、この底辺Ｈを除く三角形の各辺の延長線がなす角度を角度θとする。「突起部の根元が面取りされた形状」とは、断面三角形の突起部の根元における頂点部分が切り取られた形状をいう。
【００２２】
セルの水力直径に対する突起部２１の高さの割合は、４〜４０％であることが好ましく、４〜３０％であることが更に好ましい。各突起部の高さは、同じであっても良いし、異なっていてもよい。なお、突起部２１の高さは、突起部の頂点から底辺Ｈ（図３参照）までの距離である。但し、突起部の頂部が面取りされた形状である場合には、底辺Ｈ（図３参照）を除く三角形の二辺の延長線の交点を決定し、その交点から底辺Ｈまでの最短距離を高さｈとする。「突起部の頂部が面取りされた形状」とは、断面三角形である突起部の先端部分が切り取られた形状をいう。また、セルの水力直径とは、各セルの断面積及び周長に基づき、４×（断面積）／（周長）によって計算される値である。セルの断面積とは、ハニカム構造体の中心軸方向に垂直な断面に現れるセルの形状（断面形状）の面積を指し、セルの周長とは、そのセルの断面形状の周囲の長さ（当該断面を囲む閉じた線の長さ）を指す。このセルの水力直径に対する突起部の高さの割合が４％未満であると、突起による幾何学的表面積の増大効果が得られず、浄化性能が不足するおそれがある。また、セルの水力直径に対する突起部の高さの割合が４０％を超えると、圧力損失の増大を招くおそれがある。
【００２３】
突起部２１は、複数のセル中に特定セルが複数個存在することになる限り特に制限はなく、１つのセルを構成する各隔壁に任意の数だけ設けることができる。なお、各隔壁に設ける突起部２１の数は、具体的には、１〜３個とすることができ、３個以下であることがよい。即ち、特定セルにおいて、一辺あたりに設けられている突起部の個数が３個以下であることが好ましい。このようにすると、排ガスが、隣り合う突起部の間を更に良好に流れ、高流量時においても排ガスの淀みが生じ難く、浄化性能を向上させる観点において有効である。つまり、突起部２１の数が４個以上であると、隣り合う突起部の間隔が狭くなり過ぎ、圧力損失が増大する傾向があるためである。
【００２４】
突起部２１の位置は、特に制限されることなく適宜決定することができる。例えば、突起部２１の位置は、突起部２１が設けられる辺を等分するような位置とすることができる。例えば、図３では、第１辺αに設けられた１つの突起部２１は、この第１辺αを二等分するように配置されている例を示している。
【００２５】
隔壁１の厚さは、４０〜２３０μｍであることが好ましく、４０〜１７８μｍであることが更に好ましい。隔壁の厚さが下限値未満であると、機械的強度が不足するおそれがある。上限値超であると、ハニカム構造体の圧力損失が上昇するおそれがある。なお、隔壁の厚さは、突起部が設けられていない部分の厚さのことである。
【００２６】
隔壁１の材料としては、特に制限はない。例えば、セラミックを主成分とすることが好ましい。具体的には、炭化珪素、珪素−炭化珪素系複合材料、コージェライト、ムライト、アルミナ、チタン酸アルミニウム、窒化珪素、及び炭化珪素−コージェライト系複合材料からなる群から選択される少なくとも１種であることが好ましい。
【００２７】
（１−２）セル：
本発明のハニカム構造体は、セルの延びる方向に直交する断面において、セルの形状が多角形である。当該セルの形状としては、具体的には、三角形、四角形、五角形、六角形、八角形等の多角形、円形、又は楕円形、あるいは四角形と、六角形又は八角形等との組合せとすることができる。なお、本明細書において「セルの形状が多角形」とは、セルの形状が多角形に準ずる形状を含む概念である。
【００２８】
本発明のハニカム構造体は、複数のセルが、特定セルを複数個含んでいる。この特定セルは、一辺あたりに設けられている突起部の個数が異なる二辺が交わるように構成された部位（以下、「交差部位」と記す場合がある）を少なくとも１箇所有するセルのことである。本発明のハニカム構造体は、交差部位を有する特定セルでは排ガスの高流量時に排ガスの流れに淀みが生じることが防止され、触媒と排ガスとの接触性が高くなる。その結果、ハニカム構造体における排ガスの浄化性能が向上することになる。
【００２９】
図３には、断面形状が四角形のセルである特定セルＡと、この特定セルＡに隣接する特定セルＢとを示している。特定セルＡは、第１辺αに突起部２１が１つ設けられ、この第１辺αに交わる第２辺βに突起部２１が２つ設けられ、更に、第１辺αに交わる第４辺σに突起部２１が２つ設けられている。この特定セルＡは、交差部位を２箇所有している。具体的には、交差部位は、第１辺αと第２辺βとが交わるように構成された部位と、第１辺αと第４辺σとが交わるように構成された部位とを有している。また、特定セルＢは、第１辺αに突起部２１が２つ設けられ、この第１辺αに交わる第２辺βに突起部２１が１つ設けられ、更に、第２辺βに交わる第３辺γに突起部２１が２つ設けられている。この特定セルＢについても、特定セルＡと同様に交差部位を２箇所有している。具体的には、交差部位は、第１辺αと第２辺βとが交わるように構成された部位と、第２辺βと第３辺γとが交わるように構成された部位とを有している。
【００３０】
なお、本発明において、複数個の特定セルは、図３に示すように隔壁を挟んで互いに隣り合っていてもよいし、隣り合わない位置に存在していてもよい。
【００３１】
本発明のハニカム構造体は、特定セルを複数個含む限りその割合は特に制限はない。例えば、全セル中の特定セルの割合（式：（特定セルの数／セルの全数）×１００で算出される値）は、１０％以上であることが好ましく、５０％以上であることが更に好ましい。全セル中の特定セルの割合が上記範囲であることにより、より良好な排ガス浄化性能が発揮される。全セル中の特定セルの割合が上記下限値未満であると、十分に排ガスの浄化性能が向上せず、浄化性能が不足するおそれがある。
【００３２】
本発明のハニカム構造体は、セルの延びる方向に直交する断面において、特定セルにおける突起部を含むセル形状の配置方向が、一の特定セルと、一の特定セル以外の他の特定セルとで異なるものである。このような条件を満たすことにより、エロージョン耐性が低下することを防止でき、従来のフィンを設けたハニカム構造体に比べて耐摩耗性が低下することが回避される（耐摩耗性が維持される）ことになる。つまり、本発明のハニカム構造体においては、交差部位を少なくとも１箇所有する特定セルを含むことにより、排ガスの浄化性能を向上させることが可能になる。一方で、特定セルの交差部位は、耐摩耗性が低くなる要因となる可能性がある。従来のフィンを有するハニカム構造体に比べて、フィンの数が少なくなり、隔壁の強度が低下する傾向があるためである。そこで、上記条件を満たすことにより、ハニカム構造体全体としては耐摩耗性が低下してしまうことを防止するものである。即ち、エロージョンに対して極端に弱い方向が生じてしまうこと（つまり、ハニカム構造体の端面において特定の方向が削れ易くなること）を回避できる。
【００３３】
「セルの延びる方向に直交する断面において、特定セルにおける突起部を含むセル形状の配置方向が、一の特定セルと、一の特定セル以外の他の特定セルとで異なる」とは、一の特定セル（特定セルＸ）と他の特定セル（特定セルＹ）において、以下の関係があることを意味する。即ち、セルの延びる方向に直交する断面において、任意の特定セルＸ（断面形状が四角形のセル）を、プロフィルプロジェクタで観察し、このプロフィルプロジェクタ上で上側に位置する辺を第１辺、右側に位置する辺を第２辺、下側に位置する辺を第３辺、左側に位置する辺を第４辺とする（例えば、図３の符号Ａで示す「特定セルＡ」を参照）。プロフィルプロジェクタ上で描かれる特定セルＸにおける突起部を含むセル形状をセル形状Ｘとする。そして、当該プロフィルプロジェクタ上で観察される、特定セルＸとは異なる任意の特定セルＹについて、このプロフィルプロジェクタ上で描かれる特定セルＹにおける突起部を含むセル形状をセル形状Ｙとする。この場合、セル形状Ｘとセル形状Ｙとは異なる形状であることを意味する。これには、一の特定セルと他の特定セルとが、特定セルを見る視点を変えれば、同じセル形状であっても視点を固定すれば形状が異なる場合も含まれる。つまり、例えば、図３において、特定セルＡと、この特定セルＡに隣接する特定セルＢは、セル形状は同じである（特定セルを見る視点を９０°回転させると同じ形状である）が、視点を固定すると、特定セルＡと特定セルＢとは、セル形状が一致せず、これらは、特定セルにおける突起部を含むセル形状の配置方向が異なる関係に立つことになる。
【００３４】
セルの延びる方向に直交する断面において、複数個の特定セルが一の方向に配列し、当該一の方向において、突起部を含むセル形状の配置方向のバリエーションが、規則性を有することが好ましい。このようにすると、耐摩耗性が低下してしまうことをより良好に防止できる。
【００３５】
「一の方向において、突起部を含むセル形状の配置方向のバリエーションが、規則性を有する」とは、一の方向に配列された隣り合う複数の特定セルからなる特定セル群が特定セルの配列方向に一定の規則で連続して繰り返し現れることをいう。なお、この規則は特に限定されるものではない。例えば、隔壁を挟んで一の方向に配列された互いに隣り合うｎ個（ｎは２以上）の特定セルを「特定セル群」とする（図４、図５は、４個の特定セルからなる特定セル群を示す）。このとき、この特定セル群が順次連続して繰り返して現れる場合などが挙げられる。なお、特定セル群を構成する特定セルは、図４、図５のように４個に限らず２個以上であればよい。
【００３６】
例えば、図４、図５に示すように、特定セルが４回対称である場合、特定セルにおける突起部を含むセル形状の配置方向は４つ存在する（即ち、４つのバリエーションがある）。図４、図５では、これら４つのバリエーションの特定セルからなる特定セル群が、順次連続して繰り返し現れる規則性を有する例を示している。このように４回対称の４つのバリエーションの特定セルからなる特定セル群が連続して繰り返し現れるような規則性を有する場合、エロージョン耐性が維持され、耐摩耗性が低下してしまうことをより良好に防止できる。
【００３７】
なお、図４は、４個の特定セル２ａが一の方向に配列し（隔壁１を挟んで隣り合い）、互いに隣り合う特定セル２ａは、一方を９０°回転させると同じ配置方向となるセル形状を有する例を示している。即ち、右側にずれるにつれて、時計回りに９０°回転させてなるセル形状を有している。
【００３８】
なお、図４、図５では、断面形状が四角形のセルについて説明しているが、断面形状が六角形などの多角形のセルでも同様である。
【００３９】
また、セルの延びる方向に直交する断面において、複数個の特定セルが一の方向に配列し、当該一の方向において、突起部を含むセル形状の配置方向のバリエーションが、不規則であることも好ましい態様である。このような場合にも、エロージョン耐性（即ち、耐摩耗性）が低下してしまうことが回避され、特定の方向だけが削れ易くなってしまうことを防止できる。
【００４０】
「一の方向において、突起部を含むセル形状の配置方向のバリエーションが、不規則である」とは、一の方向に配列された複数の特定セルがその配列方向に沿って何ら規則性なく（無秩序に）現れることをいう。
【００４１】
図６には、隔壁１を挟んで隣り合い一の方向に配列された８つの特定セル２ａを示している。これらの特定セル２ａは、その配列方向に沿って何ら規則性なく現われるので、図４、図５に示す場合とは異なり、規則性を有さずに不規則（ランダム）に配置されていることになる。
【００４２】
本発明のハニカム構造体は、断面形状が多角形（ｎ角形）のセルの各辺について、複数の特定セルのうち任意の１つを基準セルとする。そして、この基準セルについて、第１辺から第ｎ辺までの名称を付す。次に、この基準セル以外の特定セルについて、基準セルの各辺（第１辺から第ｎ辺）と平行な辺をそれぞれ同じ名称の辺とする。この場合に、第１辺から第ｎ辺にそれぞれ設けられた突起部の数の平均値を算出したとき、その最大と最小の差が、１個未満であることが好ましい。
【００４３】
例えば、図４において、最も左側の特定セル２ａを基準セル２ｓとする。このとき、基準セル２ｓに第１辺αから第４辺σまで名称を付す。次に、その他の特定セルについても第１辺αから第４辺σまで名称を付す。この場合、第１辺αに設けられた突起部２１の数の平均値は、１．７５個である。第２辺βに設けられた突起部２１の数の平均値は、１．７５個である。第３辺γに設けられた突起部２１の数の平均値は、１．７５個である。第４辺σに設けられた突起部２１の数の平均値は、１．７５個である。そして、これらの最大と最小の差（１．７５−１．７５）は、０個である例を示している。
【００４４】
（１−３）外周壁：
外周壁２０は、隔壁１を囲繞するように配設された壁である。外周壁２０は、隔壁１と一体に形成したものであってもよい。
【００４５】
外周壁２０の厚さは、０．１〜６．０ｍｍであることが好ましく、０．１〜３．０ｍｍであることが特に好ましい。外周壁２０の厚さが下限値未満であると、機械的強度が低下することがある。上限値超であると、ハニカム構造体を収容するために、大きなスペースを確保しなければならないことがある。
【００４６】
ハニカム構造体１００のセル密度は、３１〜１５５セル／ｃｍ２であることが好ましく、４３〜１４８セル／ｃｍ２であることが特に好ましい。セル密度が下限値未満であると、強度が保てないおそれがある。上限値超であると、ハニカム構造体の圧力損失が上昇するおそれがある。
【００４７】
（２）ハニカム構造体の製造方法：
本発明のハニカム構造体は、ハニカム成形工程と、焼成工程と、を有する方法により製造できる。以下に各工程について説明する。
【００４８】
（２−１）ハニカム成形工程：
本工程においては、セラミック原料を含有するセラミック成形原料を成形して、流体の流路となる複数のセルを区画するように配設された隔壁を有するハニカム成形体を形成する。
【００４９】
セラミック成形原料に含有されるセラミック原料としては、コージェライト化原料、コージェライト、炭化珪素、珪素−炭化珪素系複合材料、ムライト、チタン酸アルミニウム、からなる群から選択される少なくとも１種が好ましい。なお、コージェライト化原料とは、シリカが４２〜５６質量％、アルミナが３０〜４５質量％、マグネシアが１２〜１６質量％の範囲に入る化学組成となるように配合されたセラミック原料である。そして、コージェライト化原料は、焼成されてコージェライトになるものである。
【００５０】
また、セラミック成形原料は、上記セラミック原料に、分散媒、有機バインダ、無機バインダ、造孔材、界面活性剤等を混合して調製することができる。各原料の組成比は、特に限定されず、作製しようとするハニカム構造体の構造、材質等に合わせた組成比とすることが好ましい。
【００５１】
セラミック成形原料を成形する際には、まず、セラミック成形原料を混練して坏土とし、得られた坏土をハニカム形状に成形する。セラミック成形原料を混練して坏土を形成する方法としては、例えば、ニーダー、真空土練機等を用いる方法を挙げることができる。坏土を成形してハニカム成形体を形成する方法としては、例えば、押出成形、射出成形等の公知の成形方法を用いることができる。
【００５２】
具体的には、口金を用いて押出成形してハニカム成形体を形成する方法等を好適例として挙げることができる。口金の材質としては、摩耗し難い超硬合金が好ましい。
【００５３】
口金は、以下のようにして作製したものを用いることが好ましい。即ち、まず、フィンを有さない従来公知のハニカム構造体を作製する際に使用される口金（従来型口金）を用意する。その後、この従来型口金のスリット（隔壁を構成するための隙間）から外側に向かって放電加工で突起部と相補的な領域（坏土が入り込むことによって突起部となる領域）を形成する。このようにして所定の口金を作製することができる。
【００５４】
このような口金を用いることで、本発明のハニカム構造体の条件を満たす突起部を有するハニカム成形体を簡便に作製することができる。
【００５５】
ハニカム成形体の形状としては、特に制限はなく、円柱状、楕円柱状、端面が「正方形、長方形、三角形、五角形、六角形、八角形等」の多角柱状等を挙げることができる。
【００５６】
また、上記成形後に、得られたハニカム成形体を乾燥することができる。乾燥方法は、特に限定されるものではない。例えば、熱風乾燥、マイクロ波乾燥、誘電乾燥、減圧乾燥、真空乾燥、凍結乾燥等を挙げることができる。これらの中でも、誘電乾燥、マイクロ波乾燥または熱風乾燥を単独でまたは組合せて行うことが好ましい。
【００５７】
（２−２）焼成工程：
次に、ハニカム成形体を焼成してハニカム焼成体を作製する。ハニカム成形体の焼成（本焼成）は、仮焼したハニカム成形体を構成する成形原料を焼結させて緻密化し、所定の強度を確保するために行われる。焼成条件（温度、時間、雰囲気等）は、成形原料の種類により異なるため、その種類に応じて適当な条件を選択すればよい。例えば、コージェライト化原料を使用している場合には、焼成温度は、１４１０〜１４４０℃が好ましい。また、焼成時間は、最高温度でのキープ時間として、４〜８時間が好ましい。仮焼、本焼成を行う装置としては、電気炉、ガス炉等を用いることができる。以上のようして得られたハニカム焼成体を、本発明のハニカム構造体とすることができる。なお、ハニカム構造体の製造方法においては、以下に示すような外周コート工程を更に有していてもよい。
【００５８】
（２−３）外周コート工程：
本工程では、得られたハニカム焼成体の外周に、外周コート材を塗布して外周壁を形成する。なお、外周壁は、ハニカム成形体の作製時に、隔壁とともに一体形成により作製してもよい。外周コート工程によって更に外周壁を形成することにより、ハニカム構造体に外力が加わった際にハニカム構造体が欠けてしまうことを防止できる。
【００５９】
外周コート材としては、無機繊維、コロイダルシリカ、粘土、ＳｉＣ粒子等の無機原料に、有機バインダ、発泡樹脂、分散剤等の添加材を加えたものに水を加えて混練したものなどを挙げることができる。外周コート材を塗布する方法は、「切削されたハニカム焼成体」をろくろ上で回転させながらゴムへらなどでコーティングする方法等を挙げることができる。
【実施例】
【００６０】
以下、本発明を実施例によって更に具体的に説明するが、本発明はこれらの実施例によって何ら限定されるものではない。
【００６１】
（実施例１）
実施例１においては、まず、ハニカム構造体を作製するための成形原料を調製した。セラミック原料に、バインダ、界面活性剤、造孔材、水を添加して成形原料とした。なお、使用したセラミック原料としては、コージェライト化原料である、カオリン、タルク、アルミナを用いた。
【００６２】
次に、得られた成形原料をニーダーで混練し、次に、真空土練機で土練して、坏土を形成した。次に、得られた坏土を、口金を用いて、押出成形して、ハニカム成形体を作製した。口金は、突起部を含むセル形状の配置方向のバリエーションが図４に示すような「一の特定セルのセル形状が、一の特定セルに隣接する他の特定セルのセル形状の４回対称」となるものを用いた。ハニカム成形体は、焼成後において、隔壁の厚さが３．５ｍｉｌ（０．０８９ｍｍ）となり、セル密度が４００セル／ｉｎｃｈ２（６２セル／ｃｍ２）となるものとした。ハニカム成形体のセルの形状は、四角形となるものとした。ハニカム成形体は、円柱状のものとした。円柱状のハニカム成形体の夫々の端面の直径は、焼成後において、１１８．４ｍｍとなるものであった。なお、上記口金は、作製されるハニカム構造体が表１、表３に示す各条件を満たすように設計したものであった。
【００６３】
次に、ハニカム成形体を乾燥させて、ハニカム乾燥体を得た。乾燥は、まず、誘電乾燥を行い、その後、熱風の温度１２０℃において、２時間の熱風乾燥を行った。次に、ハニカム乾燥体の両端部を切断した。
【００６４】
次に、得られたハニカム乾燥体を脱脂した。脱脂は、４５０℃で５時間行った。次に、脱脂したハニカム乾燥体を焼成して、ハニカム焼成体を得た。焼成は、大気中、１４２５℃で７時間行った。なお、１２００〜１４２５℃までの昇温は５時間とした。このようにして、実施例１のハニカム構造体を作製した。
【００６５】
実施例１のハニカム構造体のセルの延びる方向に直交する断面における、突起部の角度θは４５°であった。また、突起部の高さｈは０．１４ｍｍであった。また、セルの延びる方向に直交する断面において、突起部は、表１に示すように各辺上に配置されていた。即ち、図４に示すように、突起部を含むセル形状の配置方向のバリエーションが「一の特定セルのセル形状が、一の特定セルに隣接する他の特定セルのセル形状の４回対称」となる規則性を有しているものであった。得られたハニカム構造体は、上記口金の形状が反転した形状と同じ形状であった。
【００６６】
なお、プロフィルプロジェクタ（Ｍｉｔｕｔｏｙｏ社製）と画像解析ソフト（Ｍｉｔｕｔｏｙｏ社製）を用いて、突起部の角度θ及び突起部の高さｈを測定した。また、突起部の上記辺上の位置の確認を行った。具体的には、まず、ハニカム構造体の端面をプロフィルプロジェクタで撮影し、その後、その画像を二値化処理し、画像解析ソフトの計測機能を使用することで上記測定と確認を行った。
【００６７】
更に、全セルに対する特定セルの割合は、１００％であった。この割合は、全セルに対する特定セルの割合について、ハニカム構造体における全てのセルの数と全ての特定セルの数を計測して算出した。
【００６８】
また、特定セルの第１辺に設けられた突起部の数の平均値は、１．７５であった。第２辺に設けられた突起部の数の平均値は、１．７５であった。第３辺に設けられた突起部の数の平均値は、１．７５であった。第４辺に設けられた突起部の数の平均値は、１．７５であった。そして、これらの最大と最小の差は、１．７５であった。なお、「４回対称の４つのセル（図４、図５参照）」は、図４中の最も左側に位置する特定セルＡに隣接する特定セルＢのセル形状は、特定セルＡを９０°回転させたセル形状であった。そして、特定セルＢに隣接する特定セルＣのセル形状は、特定セルＢを９０°回転させたセル形状であった。更に、特定セルＣに隣接する特定セルＤのセル形状は、特定セルＣを９０°回転させたセル形状であった。
【００６９】
実施例１のハニカム構造体について、以下の方法で、隔壁厚さ（ｍｍ）、隔壁の気孔率（％）、及び、セル密度（セル／ｃｍ２）を測定した。隔壁厚さ（ｍｍ）及びセル密度（セル／ｃｍ２）は、上記プロフィルプロジェクタと画像解析ソフトを用いて測定し、隔壁の気孔率（％）は、水銀圧入法により測定した。結果を表１、表３に示す。表１、表３中、「隔壁の気孔率（％）」を「気孔率（％）」と示す。
【００７０】
【表１】
2018167217.tif 000003
【００７１】
表１中、「配置方向のバリエーション」の欄の「９０°ずつ変更」は、図４に示すように、４回対称の４つのセルである特定セルＡ〜Ｄを順次９０°回転させたセル形状をなすことを意味する。表３中、「配置方向のバリエーション」の欄の「６０°ずつ変更」は、６回対称の６つのセルである特定セルを順次６０°回転させたセル形状をなすことを意味する。また、「配置方向のバリエーション」の欄の「不規則」は、図６に示すように、複数個の特定セルが一の方向に配列し、当該一の方向において、突起部を含むセル形状の配置方向のバリエーションが、不規則であることを意味する。更に、「配置方向のバリエーション」の欄の「同じ」は、突起部を含むセル形状の配置方向が全て同じであることを意味する。即ち、特定セルが存在するとしても、その配置方向にバリエーションが無く、全て同じであること（例えば、図３中の特定セルＡだけが存在すること）を意味する。つまり、特定セルにおける突起部を含むセル形状の配置方向が、一の特定セルと、一の特定セル以外の他の特定セルとで同一であることを意味する。
【００７２】
また、表１中の「突起部の数」の欄は、四角形のセルの４辺（第１辺α〜第４辺σ（図４参照））のそれぞれに設けられた突起部の数を示す。同様に、表３中の「突起部の数」の欄は、六角形のセルの６辺（第１辺〜第６辺（表４中、辺１〜辺６と記す））のそれぞれに設けられた突起部の数を示す。なお、この「突起部の数」の欄においては、セルの配置方向のバリエーションについては考慮していない。つまり、例えば、実施例１においては、セルの配置方向のバリエーションとして特定セルＡ〜Ｄが存在することになる。しかし、「突起部の数」の欄では、セルの配置方向のバリエーションについては考慮しないため、第１辺（辺１）を「１」、第２辺〜第４辺（辺２〜辺４）を「２」と示している。
【００７３】
［ＬＡ−４試験］
作製したハニカム構造体について、以下のようにして、米国Ｆｅｄｒａｌ  Ｔｅｓｔ  ＰｒｏｃｅｄｕｒｅのＬＡ−４モードに基づく試験を行った。まず、ハニカム構造体の隔壁には、触媒（三元触媒）を２００ｇ／Ｌ担持させた。触媒を担持したハニカム構造体は電気炉を用い、９５０℃で１２時間エージング処理を行った。次に、触媒を担持させたハニカム構造体を、排気量が２４００ｃｃの車両の床下位置に搭載し、ＬＡ−４試験を行った。ＬＡ−４試験においては、排ガス測定装置（ＨＯＲＩＢＡ社製、型番「ＭＥＸＡ−７４００」）を用いてガス成分ごとのダイレクトモーダルマスを測定した。また、代表的な排ガス成分としてＨＣの排出量を測定した。なお、この試験による排ガスの空間速度は、約１００００／時間（高流量）であった。
【００７４】
なお、隔壁が突起部を有するハニカム構造体においては、特に加速から２山目の排ガス排出量が多くなる。このため、２山目の加速開始時と、２山目の加速終了時のモーダルマス積算値の比を計算し、加速から２山目の前後のＨＣ排出増加量（％）を求めた。結果を表２及び表４に示す。なお、表２及び表４においては、「加速から２山目の前後のＨＣ排出増加量」を「ＨＣ排出増加量」と表記する。
【００７５】
【表２】
2018167217.tif 000004
【００７６】
［ＬＡ−４試験の判定］
隔壁が突起部を有さないハニカム構造体に対して、隔壁が突起部を有しているハニカム構造体が、Ｂａｇエミッションにおいて有利となるためには、加速から２山目の前後のＨＣ排出増加量（％）が３５％以下である必要がある。このため、ＬＡ−４試験の判定を以下の基準により行った。
判定「良」：ＨＣ排出増加量が３５％以下である場合を「良」とする。
判定「不可」：ＨＣ排出増加量が３５％超である場合を「不可」とする。
【００７７】
［エロージョン試験］
まず、ハニカム構造体の乾燥質量と体積から「試験前かさ密度」を求めた。なお、乾燥質量とは、熱風の温度１２０℃において、２時間の熱風乾燥した後のハニカム構造体の質量をいう。次に、このハニカム構造体をアルミナマットで巻いた上で金属製の収納容器に挿入し、ＬＰガスを燃焼とするバーナー試験装置の先端に取り付けた。次に、バーナー試験装置のガス温度を７００℃とし、ハニカム構造体のバーナー側の端面近傍のガス流速が２７０ｍ／秒となるように流量を調節した。また、ハニカム構造体のバーナー側の端面に対するガスの流入角度を、４５°とした。次に、ハニカム構造体のバーナー側の端面から平均粒子径５０μｍのＳｉＣ砥粒を１分毎に１ｇ、合計１５ｇ投入し、エロージョン試験を行った。そして、エロージョン試験後のハニカム構造体の乾燥質量を測った。また、試験前かさ密度、及び、エロージョン試験前後のハニカム構造体の乾燥質量の差から、エロージョン試験により削られた体積を算出し、エロージョン削れ量（ｃｃ）とした。結果を表２及び表４に示す。
【００７８】
［エロージョン試験の判定］
まず、セルの延びる方向に直交する断面において、セルの全ての辺に同じ数の突起部を等間隔で有するハニカム構造体をそれぞれ基準構造１〜３とした。即ち、セル形状が四角形であり、全ての辺に２つずつ突起部を有する比較例１、セル形状が四角形であり、全ての辺に３つずつ突起部を有する比較例３、及び、セル形状が六角形であり、全ての辺に２つずつ突起部を有する比較例５をそれぞれ基準構造１〜３とした。
【００７９】
次に、基準構造１のエロージョン削れ量（ｃｃ）に対する実施例１〜３及び比較例２のエロージョン削れ量（ｃｃ）を求めた。そして、これらの比の値（実施例１〜３、比較例２の各エロージョン削れ量（ｃｃ）／基準構造１のエロージョン削れ量（ｃｃ））を基準構造１に対するエロージョン悪化率とした。同様にして、基準構造２に対する実施例４〜６及び比較例４のエロージョン悪化率、及び、基準構造３に対する実施例７〜９及び比較例６のエロージョン悪化率を求めた。ここで、ハニカム構造体を排ガス浄化触媒用の担体として用いたときに、エロージョン悪化率が１．２０未満であると、浄化性能が悪化することなく好適に使用可能である。このため、エロージョン試験の判定を以下の基準により行った。
判定「ＯＫ」：エロージョン悪化率が１．２０未満である場合を「ＯＫ」とする。
判定「ＮＧ」：エロージョン悪化率が１．２０以上である場合を「ＮＧ」とする。
【００８０】
［圧力損失］
作製したハニカム構造体について、大型風洞試験機を用いて圧力損失を測定した。このとき、ガス温度は２５℃とし、ガス流量は１０Ｎｍ３／分とした。評価基準は、各基準構造に対する圧力損失の割合（式：実施例または比較例のハニカム構造体の圧力損失／基準構造の圧力損失により算出される値）を求め、この値が１．２０以下の場合を「ＯＫ」とし、１．２０超の場合を「ＮＧ」とした。
【００８１】
［総合判定］
ＬＡ−４試験の判定と、エロージョン試験の判定と、圧力損失の評価とに基づいて以下の基準により総合判定を行った。
判定「良」：ＬＡ−４試験の判定が「良」であり、エロージョン試験の判定が「ＯＫ」であり、圧力損失の評価が「ＯＫ」である場合を「良」とする。
判定「不可」：ＬＡ−４試験の判定、エロージョン試験の判定、または圧力損失の評価に「不可」または「ＮＧ」がある場合を「不可」とする。
【００８２】
（実施例２〜１８、比較例１〜７）
表１、表３に示すように、所定の数の突起部及び突起部を含むセル形状の配置方向のバリエーションとなるように作製したこと以外は、実施例１と同様にして作製した。
【００８３】
実施例２〜１８及び比較例１〜７のハニカム構造体についても、実施例１と同様に隔壁厚さ（ｍｍ）、隔壁の気孔率（％）、及び、セル密度（セル／ｃｍ２）を測定し、ＬＡ−４試験、エロージョン試験、及び、圧力損失の評価を行った。結果を表１〜表４に示す。
【００８４】
【表３】
2018167217.tif 000005
【００８５】
【表４】
2018167217.tif 000006
【００８６】
（結果）
表２及び表４に示すように、実施例１〜１８のハニカム構造体は、特定セルを含むことで、特定セルを有さない比較例１，３，５，６のハニカム構造体に比べて、排ガスの浄化性能が高いことが分かる。
【００８７】
更に、実施例１〜１８のハニカム構造体は、特定セルにおける突起部を含むセル形状の配置方向が、一の特定セルと、一の特定セル以外の他の特定セルとで異なる。そのため、実施例１〜１８のハニカム構造体は、比較例２，４，７のハニカム構造体に比べて、エロージョン試験の結果が良く（判定「ＯＫ」）、耐摩耗性が維持されていることが分かる。比較例２，４，７のハニカム構造体は、特定セルにおける突起部を含むセル形状の配置方向が全て同じものである。
【産業上の利用可能性】
【００８８】
本発明のハニカム構造体は、排ガスを浄化する排ガス浄化用の触媒担体として利用することができる。
【符号の説明】
【００８９】
１：隔壁、２：セル、２ａ，Ａ，Ｂ，Ｃ，Ｄ：特定セル、２ｓ：基準セル、１０：ハニカム構造部、１１：第一端面、１２：第二端面、２０：外周壁、２１：突起部、α：第１辺、β：第２辺、γ：第３辺、σ：第４辺、１００：ハニカム構造体。
【図１】
2018167217.tif 000007
【図２】
2018167217.tif 000008
【図３】
2018167217.tif 000009
【図４】
2018167217.tif 000010
【図５】
2018167217.tif 000011
【図６】
2018167217.tif 000012
【図７】
2018167217.tif 000013